Brevet FR2550138A1 — publié le 19850208

VITRAGE A BASSE EMISSIVITE, NOTAMMENT POUR VEHICULES L'invention concerne un vitrage, en particulier pour véhicules de transport et notamoent pour automobiles, présentant une 6 missivité abaissée. Un vitrage de ce type est décrit dans la publication française de brevet 2 399 331 Ce vitrage connu porte sur sa face extérieure un revêtement d'oxyde métallique transmettant la lumière, qui accroît le taux de réflexion du vitrage dans l'infra-rouge (I R), ce revêtement présentant une résistivité inférieure à 50 ohms par carré. Il apparaît qu'un tel vitrage ainsi revêtu sur sa face extérieure est sensible à l'usure, notamment sous l'action des essuieglaces lorsqu'il est utilisé en tant que pare-brise d'autamobile, ce qui peut entraîner l'apparition d'irrisations colorées dues aux dégradations d'épaisseur du revêtement dans les zones d'usure, qu'il ne favorise pas la disparition de la buée de facçon aussi rapide qu'il est possible, que ses caractéristiques énergétiques sont défavorablement influencées en cas de pluie par la présence d'une pellicule d'eau en recouvrement du revêtement extérieur, qu'il ne procure pas un confort physiologique satisfaisant par temps froid pour les passagers du véhicule sur lequel il est installé, bien qu'il ait tendance grace à son revêtement à constituer une paroi à température plus élevée qu'un autre vitrage non revêtu. La présente invention vise à fournir un vitrage utilisable notamment coume vitrage de véhicule de transport et en particulier automobile, qui ne présente pas les inconvénients pr 6 cités des vitrages connus. Ce vitrage est tel qu'il reste inchangé lorsqu'il est soumis sur sa face extérieure, donc la plus expos 6 e, à des usures du type frottement de balais d'essuie-glaces, qu'il accroît par rapport aux vitrages connus, la vitesse de disparition de la buée, que ses caractk- ristiques énergétiques soient inchangées en cas de pluie, qu'il entraîne par temps froid, pour les passagers de l'habitacle sur lequel il est nmnté, une dépense énergétique moindre conduisant à un meilleur confort physiologique bien que présentant une température de surface inférieure à celle du vitrage présenté dans le document antérieur FR 2 399 331 déjà cité. Ce vitrage conforme à l'invention est muni au moins sur sa face intérieure, c'est à dire celle orientée vers l'intérieur de l'habitacle sur lequel ce vitrage est monté, d'un revêtement dit de basse emissivité du type couche d'oxyde métallique, qui accroît le taux de réflexion du rayonnement infra-rouge. Avantageusement, pour ne pas altérer de façon substantielle la transmission lumineuse et lui permettre de satisfaire aux normes en matière de vitrages pour automobiles, le revêtement a une épaisseur faible et au maximum de l'ordre de 3000 angstr'ms. Egalement, toujours pour conserver une transmission lumineuse importante, la plaque notamment en verre, qui supporte le revêtement, possède à elle seule un coefficient de transmission lumineuse au moins égal à 0,80 et de préférence de l'ordre de 0,90 %. L'invention sera maintenant décrite plus en détail en référence aux figures jointes qui représentent: figure 1: un pare-brise d'automobile selon l'invention, figure 2: un pare-brise selon l'art antérieur, figure 3: un pare-brise selon l'invention équipé de collecteurs d'alimentation électrique. Selon les figures 1 et 2, un vitrage 1 ou 2 est monté dans un cadre 3 appartenant par exemple à une carrosserie 4 de véhicule autoeobile, l'intérieur du véhicule étant désigné par la lettre "I" alors que l'extérieur est désigné par la lettre "E". Selon la figure 1, le vitrage 1 obtenu à partir d'une plaque 5, notamment en verre, porte sur sa face interne dirigée vers l'int'rieur du véhicule, un revêtement 6 d'oxyde métallique, de basse emissivité, qui augmente le taux de réflexion du vitrage 1 vis à vis du rayonnement infra-rouge. Selon la figure 2, le vitrage 2 obtenu à partir d'une même plaque 5, porte un revêtement 7 du même type que précédemment, mais sur sa face externe dirigée vers 1 ' extérieur du véhicule. Ces revêtements 6 et 7 sont à base d'oxyde de Fe, Cr, Co, Ti, AI, Su, Cu, In, etc. De tels revêtements 6 ou 7 ont des effets bénéfiques sur les échanges énergétiques entre l'extérieur et l'intérieur du véhicule; en hiver les déperditions calorifiques de l'habitacle du véhicule sont réduites, tandis qu'en été les apports calorifiques de l'extérieur sont également réduits et cette amélioration vis-à-vis de véhicules équipés de vitrages non traités est d'autant plus sensible que l'émissivité du revêtement 6 ou 7 est plus basse. On constate que lorsque la temprature extérieure est basse et de l'ordre de 0 "C et que l'on maintient à l'intérieur du véhicule une température constante de 200 C, la température d'un vitrage 1 revêtu d'une couche intérieure 6, est en face interne (cas de fig 1),de l'ordre de 6 "C tandis que la température d'un vitrage 2 revêtu d'une couche extérieure 7 est, en face interne (cas de fig 2) de l'ordre de 14 "C. Compte tenu de ce que la température de paroi est plus faible dans le cas illustré par la figure 1 que dans le cas illustré par la figure 2, on s'attendrait à ce que le confort physiologique d'un passager soit meilleur dans le véhicule équipé comme montré sur la fig 2, c'est à dire dans le cas o la température de paroi est la plus élevée. Or, on constate le contraire Si les couches 6 et 7 ont chacune une émissivité égale à 0,4 et si le passager est considéré comme rayonnant de façon identique au corps noir A 30 "C, ledit passager dépensera environ 9 Watts par m 2 dans le cas illustré par la figure 2 c'est à dire celui o la couche 7 est extérieure, mais seulement environ 5 Watts par m 2 dans le cas illustré par la figure 1, c'est à dire celui o la couche 6 est intérieure. Il en résulte un intérêt à disposer de telles couches A basse nmissivité du coté de l'intérieur des habitacles, que ce soit des habitacles de véhicules de transport du type autombiles ou autres. Pour l'effet décrit, des émissivités de l'ordre de 0,4 conviennnent, à fortiori des émissivités inférieures. De telles couches 6 ainsi disposées vers l'intérieur ne sont pas soumises à des usures résultant de rayures accidentelles, du frottement des balais d'essuie-glace dans le cas de vitrages de véhicules, ou des intempéries; elles ne laisseront donc jamais apparaître d'irrisations colorées résultant de dégradations d'épaisseur. En outre, de telles couches intérieures, en particulier des couches de relativement faible émissivité, au maximum de l'ordre de 0,15, ayant une résistivité par carré au maximum de l'ordre de 16 Ohms, pourront être alimentées électriquement pour constituer des couches chauffantes. L'alimentation électrique se fera de préférence par des bandes collectrices 8 disposées comme m"ntrées en fig 3 dans le sens de la longueur des vitrages, réservant ainsi entre lesdites bandes 8, une résistance relativement faible, plus faible que si elles étaient disposées dans l'autre sens coame habituellement. Des couches d'émissività plus importantes de l'ordre de 0,4 pourront également constituer des couches chauffantes à condition d'être alimentées sous des tensions supérieures aux tensions de 12 Volts délivrées par les batteries automobiles habituelles. Une telle couche 6 disposée intérieurement, alimentée électriquement, ne sera pas sensible aux dégradations, ni aux courtscircuits avec la carrosserie du fait par exemple de la pluie. Une telle couche 6 pourra être une couche obtenue par pyrolyse d'un composé organo-métallique, déposé sur une plaque en verre 5 par pulvérisation d'une poudre en suspension dans un gaz porteur, par exemple de l'air. Des mtoyens et des procédés pour obtenir un tel revêtement à l'aide d'une poudre sont, par exemple, décrits dans la publication francçaise de brevet n 2 427 141 ou dans les demandes de brevets déposées en France sous les n 8 304 124, 8 304 125 Selon ces demandes antérieures, on utilise pour distribuer une poudre d'un compos organométallique sur un substrat en verre, une buse disposée approximativement verticale au dessus du substrat qui défile sous elle, ladite buse coeportant une ouverture qui la traverse de part en part pour se terminer à son extrémité proche du substrat par une fente de distribution longitudinale, cette ouverture ayant au moins une zone d'accl&ration immédiatement en amont de la fente de distribution, constamment convergente, formée de deux parois ep regard l'une de l'autre, faiblement espacées, délimitant un espace en forme de lame recevant de la poudre à son entrée, recevant également à cette entrée et sur ses flancs, le long de ses parois, un gaz d'acclération à grande vitesse dirigé vers la fente de distribution. Grâce à une telle buse, on forme à l'aplomb du substrat a revêtir une veine de poudre en suspension dans un gaz, généralement de l'air, en forme de lame s'étendant au moins sur la largeur du substrat à revêtir défilant dans la direction de sa longueur sous la buse, on maintient ladite veine en écoulement continu en direction du substrat, on y introduit des courants gazeux pour y créer des turbulences et ain- si homogénéiser le mélange de gaz et de poudre au fur et à mesure qu'il progresse vers le substrat, et on accélère régulièremenr le mouvement de la poudre vers le sbustrat en l'entratnant par des courants gazeux additionnels à grande vitesse introduits sur ses flancs. Une telle buse est par exemple alimentée à sa partie superieure par des tubes délivrant un prémélange de poudre et de gaz, lesdits tubes étant répartis sur toute la longueur de la lame. On peut ainsi distribuer des poudres métalliques par exemple des composés d'étain tels de l'oxyde de dibutyl étain, du difluorure de dibutyl étain (DBTF) des acétyl acétonates métalliques divers On obtient ainsi par exemple avec une poudre de DBTF déposée sur un substrat en verre de 4 mm d'épaisseur une couche de Sn O 2 dopée au fluor, d'épaisseur comprise entre 1634 et 1650 angstr 6 ms, d'émissivité 0,3 à 393 K, présentant un coefficient de transmission lumineuse de 0,83. Avec la même poudre de DBTF, on peut également obtenir une couche par exemple de 2400 à 2450 Angstr 6 ms d'épaisseur d'émissivité 0,25 à 393 K, présentant un coefficient de transmission lumineuse de 0,76. Une telle couche 6 pourra être obtenue également par pulvérisation de coposes organo-métalliques en solution, par dépôt de ces composes à l'état de vapeur, par des techniques de déplts sous vide. L'épaisseur et la nature de ces couches peuvent varier en particulier pour satisfaire les contraintes de transmission lumineuse impos'es par les réglementations, lorsqu'il s'agira de vitrages pour automobiles. En général, pour respecter ces contraintes, les épaisseurs seront inférieures à 3000 Angstr'ms. Pour permettre l'utilisation en tant que vitrages d'autcmobiles, de ces vitrages 1 munis d'un revêtement 6 sur leur face destinée à être dirigée vers l'intérieur, les plaques 5, notamment en verre, qui constituent le support de revêtement 6, doivent avoir, prises seules, un coefficient de transmission lumineuse important, au moins égal à 0,80 et de préférence de l'ordre de 0,90 Le vitrage 1, une fois revetu, pourra alors avoir un coefficient de transmission au moins égal aux 0,70 et même 0,75 prescrits par les règlementations en matière de vitrages automobiles. Ainsi on peut utiliser en tant que plaque 5, une plaque de verre clair dit verre "Planilux" ayant pour des épaisseurs de 3 ou 4 mm, un coefficient de transmission lumineuse au moins égal à 0,90. Bien entendu, l'effet bénéfique de telles couches sur la face intérieure des vitrages pourra être combiné avec d'autres effets obtenus par d'autres traitements des vitrages. Ainsi les vitrages revêtus intérieurement pourront en outre être revêtus extérieurement. De telles couches peuvent être déposées sur la face intérieure de vitrages, non seulement constitués de glace claire du type dit "Planilux", mais également de verre teinté dans la masse à facteur énergétique de transmission abaissé. Ainsi, on peut utiliser comme substrat du verre dit "T F A " c'est à dire coloré dans sa masse par du sélénium et des oxydes de fer, cobalt, nickel et/ou chrome comme décrit dans les publications françaises de brevet 2 293 328 et 2 3330556. On peut utiliser du verre dit "T S A " présentant en 4 mm d'épaisseur, un coefficient de transmission lumineuse de 0,79 et un facteur énergétique de transmission de l'ordre de 0,50. Ainsi ces vitrages ajouteront à leurs propriétés dues à leur coloration dans leur masse ou à leur couche extérieure des propriétés supplémentaires dues à la couche intérieure Cependant bien souvent de tels vitrages doublement revêtus, ou à la fois revêtus et teintés ne présenteront pas une transmission lumineuse suffisante pour être utilisés en tant que pare-brise, vitrages latéraux ou lunette arrière de véhicules automobiles Ils pourront cependant être utilisés autrnement, notamment dans l'habitat ou ccmme toits panoramiques de véhicules automobiles. RVENDICATIONS 1 Vitrage notamment pour véhicule, en particulier pour automobile, caractérisé en ce qu'il possède sur sa face destinée à être disposée à l'intérieur du véhicule du local, un revêtement ( 6) transmettant la lumière qui acccroît le taux de réflexion du rayonnement infra-rouge. 2 Vitrage selon la revendication 1, caractérisé en ce que ce revêtement ( 6) est un oxyde métallique appartenant au groupe des oxydes de Fe, Cr, Co, Ti, Ai, Sn, Cu, In et en ce qu'il a une épaisseur inférieure ou égale à 3000 Angstrdms. 3 Vitrage selon l'une des revendications 1 ou 2, caractérisé en ce que le revêtement ( 6) possède une 6 missivitk égale ou inférieure à 0,40. 4 Vitrage selon l'une des revendications précédentes, caractérisé en ce que la plaque ( 5) notamment en verre, qui constitue le support du revêtement ( 6) possède à elle seule un coefficient de transmission lumineuse au moins égal à 0,80. Vitrage selon la revendication précédente, caractérisé en ce que la plaque ( 5) possède à elle seule un coefficient de transmission lumineuse de l'ordre de 0,90. 6 Vitrage selon l'une des revendications précédentes, caractérisé en ce que le revêtement ( 6) est de l'oxyde d'étain dopé au fluor d'émissivite 0,3 et d'épaisseur de l'ordre de 1650 Angstr'ms. 7 Vitrage selon l'une des revendications précédentes, caractérisé en ce que le revêtement ( 6) est de l'oxyde d'étain dopé au fluor, d'émissivité 0,25, d'épaisseur de l'ordre de 2400 Angstr'6 ms. 8 Vitrage selon l'une des revendications 1 à 3 précédentes, caractérisé en ce que le revêtement ( 6) est déposé sur un verre teinté dans sa masse du type "T F A " ou "T S A ", à facteur de transmission énergétique abaissée. 9 Vitrage selon l'une des revendications précédentes, caractérisé en ce que le revêtemaent ( 8) est alimenté électriquement. Vitrage selon la revendication 9, caractérisé en ce que les bandes collectrices d'alimentation électrique ( 8) sont disposées dans la direction de sa longueur.